(57)【要約】【課題】従来のナノシリコン材料の応用面の限界を克服し、シリコンの薄膜形成を可能にした、形状異方性の薄片粒子（シリコンナノシート）とその製造方法を提供するものである。【解決手段】二ケイ化カルシウムを−３０℃以下に冷却した濃塩酸水溶液と反応させて、組成式（ＳｉＨ）ｎで示される層状ポリシラン粉末を生成させ、得られた層状ポリシラン粉末と末端に炭素―炭素二重結合または炭素−炭素三重結合を有する不飽和有機化合物とをヒドロシリル化反応触媒を用いて反応させ、層状ポリシランのＨ基を有機基に置き換えることにより、シリコンナノシートを得る。【選択図】図１
2008069301.tif 000002
【特許請求の範囲】
【請求項１】
組成式（ＳｉＨ）ｎで示される層状ポリシランを有機化処理して得た化学式（１）または化学式（２）で示されるシリコンナノシート。
【化１】
2008069301.tif 000008
【請求項２】
前記有機化処理は、ヒドロシリル化反応を用いて前記層状ポリシランに不飽和有機化合物を反応させることによる請求項１記載のシリコンナノシート。
【請求項３】
前記シリコンナノシートは、厚さが０．５〜１０ｎｍである請求項１記載のシリコンナノシート。
【請求項４】
請求項１記載のシリコンナノシートを分散させてなるコロイド溶液。
【請求項５】
組成式（ＳｉＨ）ｎで示される層状ポリシランと不飽和有機化合物とをヒドロシリル化反応触媒を用いて反応させることを特徴とするシリコンナノシートの製造方法。
【請求項６】
前記層状ポリシランは、二ケイ化カルシウムを−３０℃以下に冷却した濃塩酸と反応させて得られることを特徴とする請求項５記載のシリコンナノシートの製造方法。
【発明の詳細な説明】
【技術分野】
【０００１】
本発明は、半導体、電気・電子等の各分野に利用可能なシリコンナノシートおよびそのコロイド溶液等に関するものである。
【背景技術】
【０００２】
近年、ナノシリコン材料が様々な分野に適用されようとしており、種々のナノシリコンの合成方法が検討されている。
【０００３】
例えば、シリコンナノワイヤーがその一例であり、laser
ablation法とvapor-liquid-solid法を併用した合成手法が知られている。Si0.9Fe0.1の組成を有するターゲットを、レーザで１２００℃まで加熱して、シリコンナノワイヤーを成長させる。ここで得られたシリコンナノワイヤーの直径は６〜２０nm、長さ１〜３０μｍである。また、表面は数ｎｍの厚さの酸化シリコン皮膜で覆われている。
【０００４】
また、他の一例として、シリコンナノ粒子があり、トリシランをヘキサン溶液中で、５００℃、３４５ｂａｒの超臨界条件下で粒子を合成して、直径５０〜５００ｎｍの非晶質粒子を得、この非晶質粒子を８８５℃で熱処理することにより、結晶質へ変換することが可能である方法が知られている。
【非特許文献１】Alfredo M. Morales, etal. Science, 1998, 279, 208-211
【非特許文献２】Lindsay E. Pell, etal. Langmuir, 2004, 20, 6546-6548
【０００５】
しかしながらこれらの方法では、超高温、あるいは超高圧といった条件下でナノワイヤー、あるいはナノ粒子を合成しなければならないこと、さらに、得られたシリコンの形状がワイヤーあるいは粒子であるため、いくつかの応用において制約があった。特に、シリコンを半導体として利用する場合は、薄膜化が基本であるが、従来のワイヤーや粒子の形状では、薄膜化に適さないという問題点があった。
【発明の開示】
【発明が解決しようとする課題】
【０００６】
そこで本発明者らは、これらの問題点に鑑み鋭意検討の結果、層状ポリシラン（組成式（ＳｉＨ）ｎ）を有機化処理することにより、１０ｎｍ以下の厚みでかつ大きな形状異方性を有する結晶子（ナノシート）というこれまでにない形態のナノシリコン材料が得られることを見出し、本発明に至った。
すなわち本発明の目的とするところは、従来のナノシリコン材料の応用面の限界を克服した、形状異方性の薄片粒子（シリコンナノシート）とその製造方法を提供することにある。
【課題を解決するための手段】
【０００７】
前述した目的を達成するために、第１の発明は、組成式（ＳｉＨ）ｎで示される層状ポリシランを有機化処理して得た化学式（１）または化学式（２）で示されるシリコンナノシートである。前記有機化処理は、ヒドロシリル化反応を用いて前記層状ポリシランに不飽和有機化合物を反応させることが望ましい。前記シリコンナノシートは、厚さが０．５〜１０ｎｍである。
また、第２の発明は、第１の発明のシリコンナノシートを分散させてなるコロイド溶液である。また第３の発明は、組成式（ＳｉＨ）ｎで示される層状ポリシランと不飽和有機化合物とをヒドロシリル化反応触媒を用いて反応させることを特徴とするシリコンナノシートの製造方法である。前記層状ポリシランは、二ケイ化カルシウムを−３０℃以下に冷却した濃塩酸と反応させて得られる。
【化１】
2008069301.tif 000003
【発明の効果】
【０００８】
本発明のシリコンナノシートは、薄片状であり、大きな形状異方性を有する。このため、半導体、電気・電子等の各種分野において大いに利用できる。また、途中で酸化されずに合成することが可能であり、半導体薄膜として非常に好適に利用可能である。
【０００９】
本発明のコロイド溶液は、成膜性や、キャスチング性に優れ、各種基板材料に対して簡単に成膜を付すことができ、あるいは複雑な形状の内外表面処理を施すことができ、その特異な形態や性質と相俟って、各分野に広く使用可能である。
本発明のコロイド溶液は、基板上に塗布し、３００℃程度の比較的低温で処理すれば有機基を分解することができるので、基板の種類に依存することなく、シリコンをナノスケールで均一に塗布、コートすることが可能となり、従来行われていた高真空状態での処理等は必要ない。
【００１０】
また、本発明のコロイド溶液は、従来のゾル・ゲル法の適応が可能であり、溶液のｐH、電解質濃度を制御したり、過熱または凍結乾燥することによってシリコンナノシートを再凝集させることができ、低温で微粒、高比表面積のシリコンを合成したり有機高分子とコンポジット材料を誘導することが可能である。
また、本発明は、溶液状態で非常に大きな比表面積を保持しているためいくつかの化学反応に対して高い触媒性を示すことが期待される。
【発明を実施するための最良の形態】
【００１１】
以下、本発明の好適な実施の形態について説明する。
本実施の形態に係るシリコンナノシートは、組成式（ＳｉＨ）ｎで示される層状ポリシラン（以下、単に「層状ポリシラン」と言う」）を有機化処理して得られ、化学式（１）または化学式（２）で示される。
【化１】
2008069301.tif 000004
（ここで、ｎは、５００〜６００００００００であり、Ｒ１、Ｒ２は、特に限定しないが、置換もしくは無置換のアルキル基、置換もしくは無置換のシクロアルキル基、置換もしくは無置換の芳香族基、置換もしくは無置換のアラルキル基、ヒドロキシル基、置換もしくは無置換のアルコキシ基、置換もしくは無置換のアシル基、カルボキシル基、置換もしくは無置換のアルコキシカルボニル基、シアノ基、置換もしくは無置換のアミノ基、置換もしくは無置換のアリールオキシ基、置換又は無置換のアリールオキシカルボニル基、ニトロ基、ニトロソ基、ハロゲン原子、又は水素原子である。）
【００１２】
前記有機化処理は、ヒドロシリル化反応を用いて層状ポリシランに不飽和有機化合物を反応させることによる。本発明におけるヒドロシリル化反応の反応式を図１に示す。
層状ポリシランのＨ基が有機基に置き換えられ、これにより、薄片のシリコンナノシートを得る。
【００１３】
図２に本実施の形態に係るシリコンナノシートの構造イメージ図を示す。Ｓｉ原子同士が略平面状に結合し、図１中ＡまたはＢで示す有機基が、Ｓｉ原子同士の結合面から面外方向に向かって（図２中、上方または下方に向けて（ｚ軸方向））立ち上がるように位置している。
【００１４】
本実施の形態に係るシリコンナノシートは、厚さ０．５〜１０ｎｍである。大きさは特に限定するものではないが、縦０．１〜１０μｍ、横０．１〜１０μｍが好ましく、１μｍ四方程度の大きさが特に好ましい。
【００１５】
本実施の形態に係る層状ポリシランは、二ケイ化カルシウムと濃塩酸水溶液とを−３０℃以下で反応させることにより得られる。
二ケイ化カルシウムと濃塩酸水溶液とは、モル比がＨＣｌ／ＣａＳｉ２＝１００で反応させる。反応時間は特に限定するものではないが、３日〜７日程度である。また、この反応は、Ｓｉ−Ｓｉが光で酸化され、Ｓｉ−Ｏ−Ｓｉ結合が副生するため、暗室で行うことが好ましい。
反応終了後、ＣａＣｌ２を濃塩酸水溶液により除去した後、アセトン洗浄することにより、層状ポリシランを得ることができる。
【００１６】
本実施の形態に係る不飽和有機化合物は、末端に炭素―炭素二重結合あるいは炭素―炭素三重結合を有する化合物であり、一般式（３）または一般式（４）で表わされる。
【化２】
2008069301.tif 000005
（ここで、Ｒ１、Ｒ２は、特に限定しないが、置換もしくは無置換のアルキル基、置換もしくは無置換のシクロアルキル基、置換もしくは無置換の芳香族基、置換もしくは無置換のアラルキル基、ヒドロキシル基、置換もしくは無置換のアルコキシ基、置換もしくは無置換のアシル基、カルボキシル基、置換もしくは無置換のアルコキシカルボニル基、シアノ基、置換もしくは無置換のアミノ基、置換もしくは無置換のアリールオキシ基、置換又は無置換のアリールオキシカルボニル基、ニトロ基、ニトロソ基、ハロゲン原子、又は水素原子である。）
【００１７】
本実施の形態に係る化学式（１）、化学式（２）、一般式（３）および一般式（４）におけるＲ１及びＲ２は、特に限定するものではないが、例えば、置換もしくは無置換のアルキル基、置換もしくは無置換のシクロアルキル基、置換もしくは無置換の芳香族基、置換もしくは無置換のアラルキル基、ヒドロキシル基、置換もしくは無置換のアルコキシ基、置換もしくは無置換のアシル基、カルボキシル基、置換もしくは無置換のアルコキシカルボニル基、シアノ基、置換もしくは無置換のアミノ基、置換もしくは無置換のアリールオキシ基、置換又は無置換のアリールオキシカルボニル基、ニトロ基、ニトロソ基、ハロゲン原子、又は水素原子である。
【００１８】
式中のＲ１又はＲ２は、１個以上の酸素、窒素、硫黄、ケイ素、リン、ホウ素またはハロゲン原子を含んでもよい。
【００１９】
式中、置換または無置換のアルキル基としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基等が挙げられる。
【００２０】
また置換又は無置換のシクロアルキル基としては、シクロプロピル基、シクロブチル基、シクロペンチル基、シクロヘキシル基、４−メチルシクロヘキシル基等が挙げられる。
【００２１】
置換又は無置換の芳香族基としては、フェニル基、１−ナフチル基、２−ナフチル基、９-フルオレニル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４'−メチルビフェニルイル基、４"−ｔ−ブチル−ｐ−ターフェニル−４−イル基等の芳香族炭化水素基、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル−１−インドリル基、４−ｔ−ブチル−１−インドリル基、２−ｔ−ブチル−３−インドリル基、４−ｔ−ブチル−３−インドリル基等が挙げられる。
【００２２】
また置換又は無置換のアラルキル基としては、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基、１−ピロリルメチル基、２−（１−ピロリル）エチル基、ｐ−メチルベンジル基、ｍ−メチルベンジル基、ｏ−メチルベンジル基、ｐ−クロロベンジル基、ｍ−クロロベンジル基、ｏ−クロロベンジル基、ｐ−ブロモベンジル基、ｍ−ブロモベンジル基、ｏ−ブロモベンジル基、ｐ−ヨードベンジル基、ｍ−ヨードベンジル基、ｏ−ヨードベンジル基、ｐ−ヒドロキシベンジル基、ｍ−ヒドロキシベンジル基、ｏ−ヒドロキシベンジル基、ｐ−アミノベンジル基、ｍ−アミノベンジル基、ｏ−アミノベンジル基、ｐ−ニトロベンジル基、ｍ−ニトロベンジル基、ｏ−ニトロベンジル基、ｐ−シアノベンジル基、ｍ−シアノベンジル基、ｏ−シアノベンジル基、１−ヒドロキシ−２−フェニルイソプロピル基、１−クロロ−２−フェニルイソプロピル基等が挙げられる。
【００２３】
また置換又は無置換のアミノ基は−ＮＸ1Ｘ2と表される基であり、置換基Ｘ1及びＸ2はそれぞれ独立に水素原子、前記の置換又は無置換のアルキル基、前記の置換又は無置換のアルケニル基、前記の置換又は無置換のシクロアルキル基、前記の置換又は無置換の芳香族基、前記の置換又は無置換のアラルキル基等が挙げられる。
【００２４】
また置換又は無置換のアルコキシ基は、−ＯＸ3で表される基であり、置換基Ｘ3としては、前記の置換又は無置換のアルキル基、前記の置換又は無置換のシクロアルキル基、前記の置換又は無置換のアラルキル基等が挙げられる。
【００２５】
また置換又は無置換のアリールオキシ基は、−ＯＸ4と表される基であり、置換基Ｘ4としては前記の置換又は無置換の芳香族基が挙げられる。
【００２６】
また置換又は無置換のアルコキシカルボニル基は−ＣＯＯＸ5と表される基であり、置換基Ｘ5としては前記の置換又は無置換のアルキル基、前記の置換又は無置換のシクロアルキル基、前記の置換又は無置換のアラルキル基等が挙げられる。
【００２７】
また置換又は無置換のアリールオキシカルボニル基は−ＣＯＯＸ6と表される基であり、置換基Ｘ6としては前記の置換又は無置換の芳香族基が挙げられる。
【００２８】
また置換または無置換のアシル基は−Ｃ（＝Ｏ）Ｘ７と表される基であり、置換基Ｘ７としては水素原子、前記の置換又は無置換のアルキル基、前記の置換又は無置換のアルケニル基、前記の置換又は無置換のシクロアルキル基、前記の置換又は無置換の芳香族基、前記の置換又は無置換のアラルキル基等が挙げられる。
【００２９】
上記のＲ1又はＲ2が置換基を有する場合、その置換基は脂肪族基であても芳香族基であってもよい。その置換基が脂肪族基である場合、その脂肪族基は飽和または不飽和であってよく、置換または無置換であってよく、鎖状、環状または分岐状であってよく、１個以上の酸素、窒素、硫黄、ケイ素、リン、ホウ素またはハロゲン原子を含んでもよい。また、その置換基が芳香族基である場合、芳香族基は置換または無置換であってよく、１個以上の酸素、窒素、硫黄、ケイ素、リン、ホウ素またはハロゲン原子を含んでもよい。これらの脂肪族基および芳香族基としては前記例示した種々の置換基を挙げることができる。
【００３０】
以上に説明した置換基において、窒素、硫黄、ケイ素、リン、ホウ素またはハロゲン原子を含むものとして、置換基の一個以上の原子が硫黄原子、ケイ素原子、リン原子またはホウ素原子で置換された基が挙げられる。硫黄原子で置換された基としては、例えば、上述のヒドロキシル基、カルボキシル基、アルコキシ基、アルコキシカルボニル基、アリールオキシ基、アリールオキシカルボニル基、アシル基等の酸素含有基の酸素原子が硫黄原子で置き換えられた置換基を挙げることができる。その置換基の例としては、メルカプト基、ジチオカルボキシル基、ヒドロキシ（チオカルボニル）基、メルカプトカルボニル基、メチルチオ基、メトキシチオカルボニル基、メチルチオカルボニル基、メチルジチオカルボキシル基、フェニルチオ基、フェノキシチオカルボニル基、フェニルチオカルボニル基、フェニルジチオカルボニル基、メチルチオカルボニル基、フェニルチオカルボニル基、等が挙げられる。ケイ素原子で置換された基としては、例えば、上述のアルキル基、アルケニル基、シクロアルキル基、アラルキル基の炭素原子がケイ素原子で置き換えられた置換基を挙げることができる。その置換基の例としては、シリル基、メチルシリル基、シリルメチル基、エチルシリル基、（メチルシリル）メチル基、ジメチルシリル基、トリメチルシリル基、ｔ−ブチルジメチルシリル基、トリイソプロピルシリル基、等が挙げられる。リン原子で置換された基としては、例えば、上述のアミノ基の窒素原子がリン原子で置き換えられた置換基が挙げられる。その置換基の例としては、ホスフィノ基、トリメチルホスフィノ基、トリフェニルホスフィノ基、等が挙げられる。ホウ素原子で置換された基としては、例えば、上述のアミノ基の窒素原子がリン原子で置き換えられた置換基が挙げられる。その置換基の例としては、ジメチルボリル基、ジフェニルボリル基、等が挙げられる。
【００３１】
本実施の形態に係る有機化処理は、ヒドロシリル化反応を利用するものであり、層状ポリシランを溶媒に分散させた分散溶液に、不飽和有機化合物と触媒とを添加して行う。反応終了後、過剰な触媒を除去し、更に溶媒を除去して本実施の形態に係るシリコンナノシートを得る。
【００３２】
本実施の形態に係る触媒は、特に限定するものではないが、Ｐｔ、Ｒｈ、Ｒｕ，Ａｌを含む金属錯体があり、例えばＨ２ＰｔＣｌ６、［Ｒｈ（ｃｏｄ）Ｃｌ２］２、Ｃｐ＊ＲｕＨ３（ＰＰｈ３）及び化学式（５）、化学式（６）、化学式（７）で示される錯体等が挙げられる（前記ｃｏｄは１，５−シクロオクタジエン、Ｃｐ＊はペンタメチルシクロペンタジエニルである）。
【化３】
2008069301.tif 000006
（ここで、Ｒは、フェニル基、シクロヘキシル基、フリル基、ｔ−ブチル基、ｏ−トリル基のいずれかであり、Ｒ´は、メチル基、シクロヘキシル基、ｔ−ブチル基のいずれかである。）
【００３３】
層状ポリシランを分散する溶媒は、特に限定するものではないが、テトラヒドロフラン（ＴＨＦ）、トルエン、ジメチルフォルムアミド、アセトニトリル等の有機溶媒が好適に使用可能である。この溶媒の層状ポリシランに対する量は１０倍〜１００００倍が好ましい。また、層状ポリシランを溶媒に分散させる際は、１０〜６０分程度超音波処理を行うことが特に好ましい。
【００３４】
層状ポリシランと不飽和有機化合物との混合比（モル比）は、層状ポリシラン／不飽和有機化合物＝１／１〜１／１０程度が好ましい。また、層状ポリシランと不飽和有機化合物との反応温度は、室温〜１００℃が好ましい。
【００３５】
本実施の形態に係るコロイド溶液は、本実施の形態に係るシリコンナノシートを分散溶媒に分散させることにより得られる。シリコンナノシートを分散させる分散溶媒は、化学式（１）、（２）のＲ１、Ｒ２により好適な溶媒が変わるものであり、特に限定するものではないが、例えば、Ｒ１がアルキル基の場合、ヘキサン、ヘプタン、トルエン、クロロベンゼン等の非極性の有機溶媒が特に好ましい。
【００３６】
シリコンナノシートの分散溶媒に対する重量比は、特に限定するものではないが、１〜１０重量％程度が、集積化等の工程において好適である。
【実施例１】
【００３７】
以下、実施例に基づいて、詳細に説明する。
二ケイ化カルシウム（ＣａＳｉ２）粉末１ｇに対して濃塩酸水溶液１００ｃｍ３の割合で接触させ、−３０℃で反応させた。７日後、式(３)に従い黄緑色を呈した層状ポリシラン（ＳｉＨ）ｎを得た。
【化４】
2008069301.tif 000007
−３０℃に冷却した濃塩酸水溶液でＣａＣｌ２を除去したのち、アセトンで洗浄して、層状ポリシラン（ＳｉＨ）ｎを取り出した。次に、この層状ポリシラン約２０ｍｇをテトラヒドロフラン（ＴＨＦ）３０ｍｌへ分散し、３０分間超音波処理を行った。ついで、この分散溶液へ、ｎ−ヘキセン５ｍｌと塩化白金酸５ｍｇを添加して、層状ポリシランのＳｉ−Ｈのヒドロシリル化反応により室温で３時間有機化処理を行った。反応液を濾過した後、濾液中のＴＨＦと未反応のｎ−ヘキセンをエバポレーターで除去した。続いて、残存物をｎ−ヘキサン中に分散させ、塩化白金酸を除去するために２〜３回水洗し、有機化されたシリコンナノシートが分散したコロイド溶液を得た。
【００３８】
得られたシリコンナノシートの赤外吸収スペクトルを図３に示す。１４６３ｃｍ−１にＳｉ−ＣＨ２に帰属されるピークが観察され、更に２８５２ｃｍ−１および２９２０ｃｍ−１にＣ−ＣＨ３、Ｃ−ＣＨ２に帰属されるピークが観察され、Ｓｉに有機基が結合されたことが確認できた。また、Ｓｉ−Ｏ由来の結合は１０００ｃｍ−１、あるいは８５０ｃｍ−１付近にブロードに観察されるが、今回の試料にはそれらは存在せず、シートは酸化されていないことが確認できた。
【００３９】
このコロイド溶液を透過型電子顕微鏡（ＴＥＭ）観察用の銅メッシュ上にたらして乾燥後に観察した。図４に、ＴＥＭ像および電子線回折パターンの結果を示す。中心部のコントラストが濃く、輪郭が不明瞭な形状のシートが観察されており、分散された薄片状のナノシートであることがわかる。また、このシートの電子線回折パターンを測定すると、ＦＣＣ構造をとる結晶の（１１１）方向からビームが入射された際に、生じる回折パターンが確認され、出発原料に用いたＣａＳｉ２のシリコン（１１１）面がそのまま維持された状態で、単層に剥離されたシートであることが確認できた。得られたシリコンナノシートは、厚さ１０ｎｍ以下、大きさは１０×１０μｍ程度であった。
【００４０】
図５に、本発明のコロイド溶液をテフロン（登録商標）基板に滴下し、乾燥後にＸＰＳ測定を行った結果を示す。出発原料の層状ポリシランＳｉＨのＳｉ2pの結合エネルギーは、約１００ｅＶであることが知られており、バルクシリコンとほぼ酸化状態が同じである。これに対して、本実施例で得られたシリコンナノシートは１０１ｅＶに観察され、有機基の付加によりシリコンの電子が吸引された状態になっているものの、酸化シリコン（ＳｉＯ：１０２ｅＶ、ＳｉＯ２：１０４ｅＶ)とは異なった値となり、シートは酸化されていないことが示された。
【実施例２】
【００４１】
実施例１と同様な方法で合成した層状ポリシラン（ＳｉＨ）ｎを、実施例１と同様に白金触媒下で１−デセンと反応させた。実施例１と同様に精製を行った後、透過型電子顕微鏡、および赤外吸収スペクトルによる検討の結果、実施例１と同様、シリコンナノシートが懸濁したコロイド溶液であることが確かめられた。ここで得られた有機化シリコンナノシートは、厚さ１０ｎｍ以下、大きさは１０×１０μｍ程度であった。
【図面の簡単な説明】
【００４２】
【図１】本発明における反応式である。
【図２】本発明のシリコンナノシートの構造イメージ図である。
【図３】実施例１で得たシリコンナノシートの赤外吸収スペクトルである。
【図４】実施例１で得たシリコンナノシートのＴＥＭ像および電子線回折パターンである。
【図５】実施例１で得たシリコンナノシートのＳｉ２ｐ軌道のＸＰＳスペクトルである。
【図１】
2008069301.tif 000009
【図２】
2008069301.tif 000010
【図３】
2008069301.tif 000011
【図４】
2008069301.tif 000012
【図５】
2008069301.tif 000013